In this task, you need to Translate Czech text to English.

Acylaminoalkylidenhydroxybisfosfonov  kyseliny obecn ho vzorce I, v n m  A znamen  skupinu -(CH.sub.2.n.).sub.n.n.-, v n   n znamen  cel    slo 1 a  10 a R-CO znamen  acylov² zbytek zn m  slou eniny s protiz n tliv²m · inkem ze skupiny kyseliny salicylov , aryloctov , arylpropionov , anthranilov , 4,5-dihydroxy- nebo 4,5,8-trihydroxy-9,10-dihydro-9,10-dioxo-2-anthracenkarboxylov  nebo nikotinov . Zp sob v²roby spo  v  v reakci RCOOH nebo jej ho chloridu s aminoalkylidenhydroxybisfosfonovou kyselinou. Jsou pops ny farmaceutick  prost°edky, obsahuj c  n rokovan  slou eniny a vhodn  k l  en  onemocn n  kost , kloub  a pojivov²ch tk n .\
In the present invention there are disclosed acylamino-alkylidene-hydroxy-bisphosphonic acids of the general formula I, in which A represents the -(CHi2)in-, in which n represents an integer ranging from 1 to 10 and R-CO represents an acyl radical of a known compound exhibiting antiphlogistic activity being selected from a group comprising salicylic acid, aryl acetic acid, aryl propionic acid, anthranilic acid, 4,5-dihydroxy- or 4,5,8-trihydroxy-9,10-dihydro-9,10-dioxo-2-anthracene carboxylic or nicotinic acid. The preparation process thereof comprises reacting RCOOH or chloride thereof with amino-alkylidene-hydroxy-bisphosphonic acid. In the present invention there are also described pharmaceutical preparations in which the above claimed compounds are comprised and that are suitable for treating bone, joint and connective tissue diseases.

Lamelová osnovní zarážka tkacích stavů; sloužící k zastavení  stroje při přetrhu osnovní nitě, signalizaci místa přetrhu  a podání jednoho konce nitě k navázání, tvořená  držákem lamel, lamelami a elektrickým vypínáním stroje, u  které jsou lamely /1/ ve tvaru dvojramenné páky otočně zavěšeny  na držáku /2/, přičemž na jednom rameni lamely je  umístěno oko /3/ pro vedení osnovní nitě /4/, druhé rameno  je tvořeno praporcem /5/, který po přetrhu nitě překlopí lamelu  do polohy sepnutí elektrického kontaktu /6/, kterým se  zastaví stroj, a docílí vyzdvihnutí nitě /4/.nad osnovu, čímž  je signalizováno místo přetrhu a umožněno snadné navázání  nitě.
Weaving loom lamella stop; to stop  machine at warp thread break, signaling of break point  and providing one end of the yarn to bind, formed  slat holder, slats and electrical machine shutdown, u  which the slats (1) in the shape of a two-arm lever are pivotally suspended  on the holder (2), with one of the lamella arms being  an eye (3) for guiding the warp thread (4), a second arm  is formed by a flag (5), which flips the lamella after breaking the thread  to the electrical contact switching position (6) to be fixed  the machine stops, and the yarn (4/4) is lifted over the warp, thereby  a break point is signaled and easy linking is possible  threads.

Termocitlivý hydrogelový materiál s velkou změnou objemu v úzkém teplotním intervalu se připravuje tak, že nejdříve je připravena suchá hydrofilní epoxidová síť pomocí reakce směsi .alfa., .omega.-diamino končeného polyoxypropylenu s 60 – 70 % hmotnostními ve směsi a kde (glycidyleter) polyoxypropylen s 30 – 40 % hmotnostními ve směsi, která po zahřátí na cca 100 .degree.C se naplní do formy a vytvrzuje při teplotě 100 – 120 .degree.C po dobu 24 – 48 hodin, nechá se vychladnout na pokojovou teplotu, aby po rozebrání formy byla získána fólie suché epoxidové sítě, která je vcelku nebo po vykrojení tělísek o potřebné velikosti, ponořena do destilované vody o teplotě 20 – 25 .degree.C na 24 hodin.

A narrow temperature interval high volume change thermosensitive hydrogel material is prepared by first preparing a dry hydrophilic epoxy network by reacting a mixture of alpha, omega-diamino terminated polyoxypropylene with 60-70% by weight of the mixture and wherein (glycidyl ether) polyoxypropylene with 30-40% by weight in a mixture which, when heated to about 100 ° C, is filled into the mold and cured at 100-120 ° C for 24-48 hours, allowed to cool to room temperature to after disassembling the mold, a film of dry epoxy mesh was obtained, which was immersed in distilled water at a temperature of 20-25 degC for 24 hours in whole or after cut-outs of the required size.